(57)【要約】【課題】接着性能の維持、特に低温時のタックの低下の抑制、及び低燃焼性の両方を達成することのできる装飾シート、及びそのような装飾シートに適した感圧接着剤組成物を提供する。【解決手段】本開示の一実施態様の装飾シートは、上面及び下面を有するフィルム層と、前記フィルム層の下面に接着された感圧接着層であって、アクリル系接着剤と、前記アクリル系接着剤１００質量部に対し、５質量部〜１０質量部のポリリン酸アンモニウムとを含有する感圧接着剤組成物を含む感圧接着層とを有する。【選択図】図１
2016160401.tif 000002
【特許請求の範囲】
【請求項１】
上面及び下面を有するフィルム層と、
前記フィルム層の下面に接着された感圧接着層であって、アクリル系接着剤と、前記アクリル系接着剤１００質量部に対し、５質量部〜１０質量部のポリリン酸アンモニウムとを含有する感圧接着剤組成物を含む感圧接着層と
を有する装飾シート。
【請求項２】
上面及び下面を有するフィルム層と、
前記フィルム層の下面に接着された感圧接着層であって、アクリル系接着剤と、固形成分として１２質量％〜２０質量％のポリリン酸アンモニウムとを含有する感圧接着剤組成物を含む感圧接着層と
を有する装飾シート。
【請求項３】
前記ポリリン酸アンモニウムの重合度が１０００以上である、請求項１又は２のいずれかに記載の装飾シート。
【請求項４】
前記ポリリン酸アンモニウムの平均粒径が３０μｍ以下である、請求項１〜３のいずれか一項に記載の装飾シート。
【請求項５】
前記フィルム層が、ポリ塩化ビニル、ポリウレタン、ポリエチレン、ポリプロピレン及びフッ素樹脂からなる群より選択される少なくとも１種のポリマーを含む、請求項１〜４のいずれか一項に記載の装飾シート。
【請求項６】
前記フィルム層の厚さが１０μｍ〜３５０μｍであり、前記感圧接着層の厚さが５μｍ〜１００μｍである、請求項１〜５のいずれか一項に記載の装飾シート。
【請求項７】
ＩＳＯ５６６０−１に準拠してコーンカロリメータ法を用いて測定した前記装飾シートの総発熱量が２０分間の合計で８ＭＪ／ｍ２以下である、請求項１〜６のいずれか一項に記載の装飾シート。
【請求項８】
前記アクリル系接着剤が、メチルアクリレート、ブチルアクリレート、イソアミルアクリレート、イソオクチルアクリレート、２−エチルヘキシルアクリレート、アクリル酸、メタクリル酸、アクリルアミド、メタクリルアミド、アクリロニトリル、及びエタクリロニトリルからなる群より選択されるモノマーの粘着性ホモポリマー又は２種以上のこれらモノマーの粘着性コポリマーを含む、請求項１〜７のいずれか一項に記載の装飾シート。
【請求項９】
前記アクリル系接着剤のガラス転移温度（Ｔｇ）が−６０℃〜−２０℃である、請求項１〜８のいずれか一項に記載の装飾シート。
【請求項１０】
アクリル系接着剤と、前記アクリル系接着剤１００質量部に対し、５質量部〜１０質量部のポリリン酸アンモニウムとを含有する感圧接着剤組成物。
【請求項１１】
アクリル系接着剤と、固形成分として１２質量％〜２０質量％のポリリン酸アンモニウムとを含有する感圧接着剤組成物。
【請求項１２】
前記ポリリン酸アンモニウムの重合度が１０００以上である、請求項１０又は１１のいずれかに記載の感圧接着剤組成物。
【請求項１３】
前記ポリリン酸アンモニウムの平均粒径が３０μｍ以下である、請求項１０〜１２のいずれか一項に記載の感圧接着剤組成物。
【請求項１４】
架橋剤として前記アクリル系接着剤１００質量部に対して０．１質量部〜１０質量部のイソシアネート化合物をさらに含有する、請求項１０〜１３のいずれか一項に記載の感圧接着剤組成物。
【請求項１５】
前記イソシアネート化合物がヘキサメチレンジイソシアネートである、請求項１４に記載の感圧接着剤組成物。
【発明の詳細な説明】
【技術分野】
【０００１】
本開示は、装飾シート及びそれに適した感圧接着剤組成物、特に防火性に寄与する低燃焼性の装飾シート及びそれに適した感圧接着剤組成物に関する。
【背景技術】
【０００２】
感圧接着剤は、テープの形態で又は接着塗料として、自動車、航空、建築、電気及び電子製品に関係する多くの用途に使用される。これらの用途の多くは、防火性に寄与する不燃性の感圧接着剤を必要とする。不燃性を付与するため感圧接着剤には難燃剤が通常添加される。多量の難燃剤の添加は感圧接着剤の不燃性を向上させる一方で、接着性能の低下を引き起こす。
【０００３】
特許文献１（特表平１０−５０１００９号公報）は、「非ハロゲン発泡性難燃剤を接着剤に対して約１０〜約６０重量％含有する、ラバーレジン接着剤およびアクリル性接着剤から成る群から選択される接着剤を含んで成る感圧接着剤組成物」を記載している。
【０００４】
引用文献２（特開平１０−２３７２６３号公報）は、「櫛型骨格を有する分岐型共重合体、星型骨格を有する分岐型共重合体、（Ａ−Ｂ−Ａ）ｎ型ブロック共重合体、及び、（Ａ−Ｂ）ｎ型ブロック共重合体から選ばれる少なくとも１種の熱可塑性アクリル系共重合体１００重量部、リン化合物と中和処理された熱膨張性黒鉛との合計量２０〜２００重量部、ならびに、無機充填剤５０〜５００重量部からなり、中和処理された熱膨張性黒鉛とリン化合物との重量比が、９：１〜１：１００であることを特徴とするアクリル系樹脂組成物。〔式中、Ａはビニル重合体ブロックを示し、Ｂは一般式ＣＨ２＝ＣＲ１ＣＯＯＲ２（式中、Ｒ１は水素原子又はメチル基を示し、Ｒ２は炭素数２〜１４のアルキル基を示す）で表される（メタ）アクリル酸エステルを構成単位として含む（共）重合体ブロックを示す〕」を記載している。
【先行技術文献】
【特許文献】
【０００５】
【特許文献１】特表平１０−５０１００９号公報
【特許文献２】特開平１０−２３７２６３号公報
【発明の概要】
【発明が解決しようとする課題】
【０００６】
建築などの用途では、感圧接着剤は通常工場内又は屋外で使用される。工場内及び屋外の気温は、冬場では例えば１０℃以下、又は５℃以下となる場合があり、このような低温では感圧接着剤の接着性能、特にタック（初期接着性）が大幅に低下する。タックの低下は感圧接着剤の取り扱い性、例えばそのような感圧接着剤を含む接着層を備えた装飾シートの施工性を損なうことがある。なお、建築用途では、不燃性基準として、低燃焼性、すなわち、燃焼時の総発熱量が低いことが求められている。
【０００７】
本開示は、接着性能の維持、特に低温時のタックの低下の抑制、及び低燃焼性の両方を達成することのできる装飾シート、及びそのような装飾シートに適した感圧接着剤組成物を提供することを目的とする。
【課題を解決するための手段】
【０００８】
本開示の一実施態様によれば、上面及び下面を有するフィルム層と、前記フィルム層の下面に接着された感圧接着層であって、アクリル系接着剤と、アクリル系接着剤１００質量部に対し、５質量部〜１０質量部のポリリン酸アンモニウムとを含有する感圧接着剤組成物を含む感圧接着層とを有する装飾シートが提供される。
【０００９】
本開示の別の実施態様によれば、アクリル系接着剤と、アクリル系接着剤１００質量部に対し、５質量部〜１０質量部のポリリン酸アンモニウムとを含有する感圧接着剤組成物が提供される。
【発明の効果】
【００１０】
本開示の装飾シート及び感圧接着剤組成物は、低温時（例えば５℃）のタックの低下の抑制及び低燃焼性の両方を達成することができる。本開示の装飾シートは、例えば建築用途での不燃性基準を満たしうる低燃焼性を有し、かつ低温環境下での施工に十分なタックを有している。
【００１１】
なお、上述の記載は、本発明の全ての実施態様及び本発明に関する全ての利点を開示したものとみなしてはならない。
【図面の簡単な説明】
【００１２】
【図１】本開示の一実施態様による装飾シートの模式的な断面図である。
【図２】実施例で得られたポリリン酸アンモニウムの添加量と総発熱量の関係を表すグラフである。
【図３】実施例で得られたポリリン酸アンモニウムの添加量とタック接着力の関係を表すグラフである。
【発明を実施するための形態】
【００１３】
以下、本発明の代表的な実施態様を例示する目的で、図面を参照しながらより詳細に説明するが、本発明はこれらの実施態様に限定されない。
【００１４】
本開示において「シート」には「フィルム」と呼ばれる比較的薄い物品も包含される。
【００１５】
本開示において「（メタ）アクリル」とはアクリル又はメタクリルを意味し、「（メタ）アクリレート」とはアクリレート又はメタクリレートを意味する。
【００１６】
本開示において「感圧接着」とは、軽い圧力で様々な表面に接着し、相変化（液体から固体へ）を呈さない材料又は組成物の特性を意味する。
【００１７】
本開示の一実施態様の装飾シートは、上面及び下面を有するフィルム層と、前記フィルム層の下面に接着された感圧接着層とを含む。感圧接着層は、アクリル系接着剤と、アクリル系接着剤１００質量部に対し、５質量部〜１０質量部のポリリン酸アンモニウムとを含有する感圧接着剤組成物を含む。
【００１８】
図１に、本開示の一実施態様による装飾シート１０の模式的な断面図を示す。装飾シート１０は、上面及び下面を有するフィルム層１２と、フィルム層１２の下面に接着された感圧接着層１４とを含む。図１に示すようにフィルム層１２と感圧接着層１４とは直接接着されていてもよく、接合層を介して接着されていてもよい。フィルム層１２は、感圧接着層１４との接着面にプライマー処理、コロナ処理などの表面処理を有してもよい。
【００１９】
フィルム層に含まれるポリマーとして、ポリ塩化ビニル、ポリウレタン、ポリエチレン、ポリプロピレン及びフッ素樹脂からなる群より選択される少なくとも１種が挙げられる。フィルム層は単層であってもよく、複数の層の積層体であってもよい。
【００２０】
一実施態様では、フィルム層の表面に印刷模様が付与される。印刷模様はフィルム層の上にトナー、インクなどの着色剤を用いて形成することができる。印刷模様は、グラビア印刷、静電印刷、スクリーン印刷、インクジェット印刷、オフセット印刷などの印刷技術を用いることにより形成することができる。印刷模様が付与されるフィルム層の表面は、フィルム層の下面、すなわち感圧接着層が接着される面（このとき印刷模様はフィルム層と感圧接着層の間に配置される）であってもよく、フィルム層の上面であってもよい。
【００２１】
一実施態様では、フィルム層は光輝層を有する。光輝層は、フィルム層の上に真空蒸着、スパッタ、イオンプレーティング、めっきなどによって形成されたアルミニウム、ニッケル、金、白金、クロム、鉄、銅、スズ、インジウム、銀、チタニウム、鉛、亜鉛、ゲルマニウムなどの金属、これらの合金又は化合物を含む金属薄膜であってよい。金属薄膜の厚さは、例えば約１０ｎｍ以上、又は約２０ｎｍ以上、約１００ｎｍ以下、又は約８０ｎｍ以下とすることができる。
【００２２】
光輝層は、アルミニウムフレーク、蒸着アルミニウムフレーク、金属酸化物被覆アルミニウムフレーク、着色アルミニウムフレークなどのアルミ光輝材、酸化チタン、酸化鉄などの金属酸化物で被覆されたフレーク状のマイカ及び合成マイカなどのパール光輝材などの顔料が、アクリル樹脂、ポリウレタン樹脂などのバインダー樹脂に分散された光輝性樹脂層であってもよい。光輝層をアルミニウム、ニッケル、金、銀、銅などの金属箔とすることもできる。光輝性樹脂層又は金属箔の厚さは、例えば、約１μｍ以上、又は約５μｍ以上、約５０μｍ以下、又は約２０μｍ以下とすることができる。
【００２３】
一実施態様では、フィルム層は上面に表面保護層を有する。表面保護層は、ポリエチレンテレフタレート（ＰＥＴ）などのポリエステル、ポリ塩化ビニル、ポリイミド、ポリウレタン、アクリル樹脂、エポキシ樹脂、フッ素樹脂などの樹脂のフィルムをフィルム層の上に直接又は接合層を介して積層することによって、あるいは樹脂組成物をフィルム層表面に塗布して乾燥することによって形成することができる。表面保護層の表面には、目的とする用途に応じて光沢仕上げ又は艶消し仕上げを施すことができる。表面保護層の厚さは、装飾シートの使用態様により適宜決定することができ、特に限定されないが、例えば約１μｍ以上、約２μｍ以上又は約５μｍ以上、約５０μｍ以下、約３０μｍ以下、又は約２０μｍ以下とすることができる。
【００２４】
フィルム層及び／又は表面保護層は凹凸形状表面を有してもよい。凹凸形状表面のパターン又は模様は規則的でも不規則であってもよく、特に限定されないが、例えば、万線状、木目、砂目、石目、布目、梨地、皮絞、マット、ヘアライン、スピン、文字、記号、幾何学図形などとすることができる。凹凸形状が溝によって形成される場合、溝の幅は、一般に約５μｍ以上、又は約１０μｍ以上、約１ｍｍ以下、又は約１００μｍ以下の範囲にある。
【００２５】
フィルム層の厚さは、例えば約１０μｍ以上、約５０μｍ以上、又は約１３０μｍ以上、約３５０μｍ以下、約２３０μｍ以下、又は約１５０μｍ以下である。フィルム層の厚さには、任意の構成要素である印刷模様、光輝層、及び表面保護層の厚さも含まれる。フィルム層が薄いほど不燃性に有利であるため、より高い不燃性が要求される用途では、フィルム層の厚さが約１０μｍ以上、又は約５０μｍ以上、約２３０μｍ以下、又は約１５０μｍ以下であることが好ましい。なお、本開示において「不燃性」という用語は、建築用途での不燃性判定基準である発熱性試験における総発熱量が低いこと、すなわち低燃焼性を包含する。
【００２６】
フィルム層の単位面積当たりの質量（坪量）は、装飾シートの不燃性に影響する因子の一つである。いくつかの実施態様において、フィルム層の坪量は、約６０ｇ／ｍ２以上、約１００ｇ／ｍ２以上、又は約１５０ｇ／ｍ２以上、約１０００ｇ／ｍ２以下、約５００ｇ／ｍ２以下、又は約４００ｇ／ｍ２以下である。フィルム層の坪量には、任意の構成要素である印刷模様、光輝層、及び表面保護層の坪量も含まれる。フィルム層の坪量は、フィルム層を構成する樹脂に応じて選択することができる。例えばフィルム層がポリ塩化ビニルを含む場合、フィルム層の坪量が約１５０ｇ／ｍ２以上、約２５０ｇ／ｍ２以下であることが、装飾シートの強度及び不燃性のバランスの観点から有利である。
【００２７】
フィルム層は、可塑剤、充填材、ガラス繊維などの強化剤、酸化亜鉛、酸化チタンなどの顔料、酸化防止剤、紫外線吸収剤、熱安定剤などの添加剤を含んでもよい。顔料は一般に比重が高いため、そのような顔料を含むフィルム層の坪量は上述した範囲を超える場合がある。
【００２８】
感圧接着層の感圧接着剤組成物は、アクリル系接着剤を含み、さらにアクリル系接着剤１００質量部に対し、約５質量部〜約１０質量部のポリリン酸アンモニウムを含有する。ポリリン酸アンモニウムの含有量は、アクリル系接着剤１００質量部に対して約６質量部以上、約８質量部以下であることが好ましい。後述する図２に示すように、ポリリン酸アンモニウムの含有量を約５質量部以上とすることで、その含有量は少量であるにもかかわらず、感圧接着剤組成物の難燃性を大幅に改善することができる。一方、ポリリン酸アンモニウムの含有量が約１０質量部を越えると難燃性改善の効果は飽和する。また、図３に示すように、ポリリン酸アンモニウムの含有量の増加に伴い低温でのタック性は減少する。したがって、ポリリン酸アンモニウム含有量を約５質量部〜約１０質量部と極めて少量に設定することで、難燃性と低温でのタック性を両立することができる。ポリリン酸アンモニウムを難燃剤として用いる本開示の装飾シートは、特にサンプル表面に輻射熱を与えながら燃焼させるＩＳＯ  ５６６０−１による発熱性試験（コーンカロリメータ法）において、総発熱量が低く、優れた低燃焼性、すなわち不燃性を示す。なお、感圧接着剤組成物中の固形成分としての含有量、すなわち、感圧接着剤組成物中の固形成分を１００質量％とした場合の、ポリリン酸アンモニウムの含有量は、約１２質量％〜約２０質量％であり、より好ましくは、約１４質量％以上、約１８質量％以下である。
【００２９】
ポリリン酸アンモニウムを難燃剤として用いる装飾シートは、ハロゲン系化合物及び必要に応じて難燃助剤（例えば酸化アンチモン）を含む難燃システムとは異なり、燃焼時の発生ガスは低有害性である。ポリリン酸アンモニウムは加水分解によりチャーを生成し、生成したチャーが装飾シート表面を被覆することによって、燃焼場からの熱を遮断し分解ガスの拡散を抑制して低燃焼性を実現する。ポリリン酸アンモニウムの難燃機構にはラジカルトラップも寄与していると考えられている。
【００３０】
いかなる理論に拘束されることを望むわけではないが、ポリリン酸アンモニウムにより生成されたチャーが装飾シート表面を被覆することが難燃性改善に寄与すると考えられるため、ポリリン酸アンモニウムは極めて少量の含有量で効果的に難燃性を改善できるが、一方で、ある程度装飾シート表面をチャーが被覆すると、さらにポリリン酸アンモニウムを添加しても被覆量の大幅な増加に繋がらず、難燃性のさらなる改善にはあまり寄与しないと推察される。しかし、これらの推察は本開示の装飾シートの難燃機構を限定するものではない。
【００３１】
ポリリン酸アンモニウムは粒状であることが有利である。粒状のポリリン酸アンモニウムは、感圧接着剤組成物中に局所的に存在して、接着剤の有効接着面積の減少、接着剤の物性の変化などを抑えることができ、結果として接着剤の接着性能を維持することができる。ポリリン酸アンモニウムの平均粒径は約１μｍ以上、約３０μｍ以下であることが好ましく、約５μｍ以上、約２０μｍ以下であることがより好ましい。
【００３２】
ポリリン酸アンモニウムとして、重合度が１０００以上のＩＩ型を用いる方が、耐湿性が高く、接着性能低下の抑制に有利である。
【００３３】
ポリリン酸アンモニウムは表面処理を有してもよく、有さなくてもよい。表面処理として、シラン処理、メラミン樹脂コーティングなどが挙げられる。一実施態様では、ポリリン酸アンモニウムは表面処理を有さない。
【００３４】
アクリル系接着剤には、ポリリン酸アンモニウムと、酸化アンチモン及び金属化合物からなる群より選択される第２の難燃剤との組み合わせを添加してもよい。酸化アンチモンの例として三酸化アンチモンが挙げられる。金属化合物の例としてホウ化亜鉛（ＺｎＢ）、水酸化アルミニウム（ＡｌＯＨ３）、炭酸カルシウム（ＣａＣＯ３）などが挙げられる。
【００３５】
感圧接着層にアクリル系接着剤を含む感圧接着剤組成物を用いることにより、装飾シートに優れた耐久性及び耐変色性を付与することができる。アクリル系接着剤は変性が容易であることから用途に合わせて接着特性を調節することができる。アクリル系接着剤は、粘着性アクリル系ホモポリマー及びコポリマーからなる群より選択される少なくとも１種の粘着性アクリル系ポリマーを含む。一実施態様では、アクリル系接着剤は、メチルアクリレート、ブチルアクリレート、イソアミルアクリレート、イソオクチルアクリレート、２−エチルヘキシルアクリレート、アクリル酸、メタクリル酸、アクリルアミド、メタクリルアミド、アクリロニトリル、及びエタクリロニトリルからなる群より選択されるモノマーの粘着性ホモポリマー又は２種以上のこれらモノマーの粘着性コポリマーを含む。
【００３６】
粘着性ホモポリマー及びコポリマーは、上記モノマー、又は上記モノマーの混合物を、通常のラジカル重合方法、例えば溶液重合、懸濁重合、乳化重合、塊状重合などを用いて重合することにより得ることができる。重合開始剤として、過酸化ベンゾイル、ラウロイルペルオキシド、ビス（４−ｔｅｒｔ−ブチルシクロヘキシル）ペルオキシジカーボネートなどの有機過酸化物、２，２’−アゾビスイソブチロニトリル、２，２’−アゾビス（２−メチルブチロニトリル）、ジメチル−２，２−アゾビス（２−メチルプロピオネート）、４，４’−アゾビス（４−シアノバレリアン酸）、２，２’−アゾビス（２−メチルプロピオン酸）ジメチル、アゾビス（２，４−ジメチルバレロニトリル）（ＡＶＮ）などのアゾ系重合開始剤などを用いることができる。重合開始剤の使用量は、モノマー又はモノマー混合物１００質量部に対して、一般に約０．０１質量部以上、又は約０．０５質量部以上、約５質量部以下、又は約３質量部以下である。
【００３７】
一実施態様では、粘着性ホモポリマー又はコポリマーの重量平均分子量は約２０万以上、又は約４０万以上、約１００万以下、又は約７０万以下である。粘着性ホモポリマー又はコポリマーの重量平均分子量は、ＧＰＣ（ゲルパーミエーションクロマトグラフ）法により標準ポリスチレンを用いて決定される。
【００３８】
アクリル系接着剤は架橋剤で架橋されていてもよい。架橋剤として、イソシアネート化合物、メラミン化合物、ポリ（メタ）アクリレート化合物、エポキシ化合物、アミド化合物、ビスアミド化合物、例えば、１，１’−イソフタロイル−ビス（２−メチルアジリジン）などの二塩基酸のビスアジリジン誘導体などが使用できる。架橋剤として、イソシアネート化合物、特にヘキサメチレンジイソシアネートを用いることが好ましい。架橋剤の添加量は、架橋剤の種類にもよるが、アクリル系接着剤１００質量部に対して、通常約０．１質量部以上、約１０質量部以下、好ましくは約０．５質量部以上、約５質量部以下である。
【００３９】
アクリル系接着剤のガラス転移温度（Ｔｇ）は約−６０℃以上、約−２０℃以下であることが有利であり、約−５０℃以上、約−３０℃以下であることが好ましい。アクリル系接着剤のガラス転移温度を上記範囲とすることにより、接着に必要な凝集力を確保しつつ十分な低温タックを得ることができる。アクリル系接着剤のガラス転移温度（Ｔｇ）は、粘着性アクリル系ポリマーがｎ種類のモノマーから共重合されているとして、下記のＦＯＸの式（Fox, T. G., Bull. Am. Phys. Soc., 1 (1956), p. 123）より求めることができる。
【数１】
2016160401.tif 000003
（Ｔｇ１：成分１のホモポリマーのガラス転移温度
Ｔｇ２：成分２のホモポリマーのガラス転移温度
・・・
Ｔｇｎ：成分ｎのホモポリマーのガラス転移温度
Ｘ１：重合の際に添加した成分１のモノマーの質量分率
Ｘ２：重合の際に添加した成分２のモノマーの質量分率
・・・
Ｘｎ：重合の際に添加した成分ｎのモノマーの質量分率
Ｘ１＋Ｘ２＋・・・＋Ｘｎ＝１）
【００４０】
感圧接着層の厚さは、一般に約５μｍ以上、約１０μｍ以上、又は約２０μｍ以上、約１００μｍ以下、約８０μｍ以下、又は約５０μｍ以下である。感圧接着層が薄いほど不燃性に有利であるが、接着力を高めるためには厚い感圧接着層を用いることが望ましい。不燃性と接着力のバランスをより高い水準で両立することが要求される用途では、感圧接着層の厚さが約１０μｍ以上、又は約２０μｍ以上、約８０μｍ以下、又は約５０μｍ以下であることが好ましい。
【００４１】
感圧接着剤組成物は、本発明の効果を損なわない限り、粘着付与剤、弾性微小球、粘着性ポリマー微小球、結晶性ポリマー、無機粉末、紫外線吸収剤などの添加剤を含有してもよい。
【００４２】
一実施態様では、感圧接着層は、発泡剤により形成された独立気泡又は連続気泡を有するフォームの形態であってよい。別の実施態様では、感圧接着層は、ガラス又はポリマーの中空微小球を含んでもよい。
【００４３】
感圧接着層は、一般に平坦な接着面を形成するが、凹凸接着面を形成してもよい。この凹凸接着面には、感圧接着層の接着面に、感圧接着剤組成物を含む凸部と、その凸部の周りを取り囲んだ凹部とが形成されており、被着体に接着された状態で被着体表面と接着面との間に凹部が画定する外部と連通した連通路が形成される。凹凸接着面を形成する方法の一例を以下説明する。
【００４４】
所定の凹凸構造を有する剥離面を持つライナーを用意する。このライナーの剥離面に、アクリル系接着剤及びポリリン酸アンモニウムを含有する感圧接着剤組成物を塗布し、その後乾燥して感圧接着層を形成する。これにより、感圧接着層のライナーと接する面（これが装飾シートにおける接着面となる。）に、ライナーの凹凸構造（ネガ構造）を転写し、接着面に所定の構造（ポジ構造）を有する凹凸接着面を形成する。接着面の凹凸は、前述したように、被着体に凸部が接着した際に連通路が形成可能な溝を含んでなるように予め設計される。
【００４５】
このような感圧接着層の溝は、装飾シートを施工する際に気泡残りを防止できる限り、一定形状の溝を規則的パターンに沿って接着面に配置して規則的パターンの溝を形成してもよく、不定形の溝を配置し不規則なパターンの溝を形成してもよい。複数の溝が互いに略平行に配置される様に形成される場合、溝の配置間隔は１０〜２０００μｍであることが好ましい。溝の深さ（接着面からフィルム層の方向に向かって測定した溝の底までの距離）は、通常約１０μｍ以上、約１００μｍ以下である。溝の形状も、本発明の効果を損なわない限り特に限定されない。例えば、溝の形状を、接着面に垂直な方向の溝の断面において、略矩形（台形を含む）、略半円形、又は略半楕円形とすることができる。
【００４６】
装飾シートは、感圧接着層のフィルム層とは反対側の面に剥離ライナーを有してもよい。代表的な剥離ライナーとして、紙（例えばクラフト紙）又はポリマー材料（例えば、ポリエチレン又はポリプロピレンなどのポリオレフィン、エチレンビニルアセテート、ポリウレタン、ポリエチレンテレフタレートなどのポリエステルなど）から調製されるものが挙げられる。剥離ライナーは、必要に応じてシリコーン含有材料又はフルオロカーボン含有材料などの剥離剤の層でコーティングされていてもよい。剥離ライナーの厚さは、一般に、約５μｍ以上、約１５μｍ以上又は約２５μｍ以上、約３００μｍ以下、約２００μｍ以下又は約１５０μｍ以下である。
【００４７】
装飾シートは、フィルム層の上に、アクリル系接着剤及びポリリン酸アンモニウム、並びに必要に応じて架橋剤及び他の添加剤を含む感圧接着剤組成物を、ナイフコーティング、ローラーコーティング、溶融押出、積層などを用いて適用することにより得ることができる。感圧接着剤組成物は無溶剤系であってもよく、酢酸エチル、酢酸ブチル、アセトン、メチルエチルケトン、トルエンなどの有機溶媒の溶液であってもよい。感圧接着剤組成物が有機溶媒の溶液である、及び／又は架橋剤を含む場合、適用後に加熱することによって、有機溶媒の除去及び／又は架橋を行うことができる。
【００４８】
一実施態様の装飾シートの総発熱量は、ＩＳＯ  ５６６０−１に準拠してコーンカロリメータ法を用いて測定したときに、５分間、１０分間又は２０分間の合計で８ＭＪ／ｍ２以下であることが好ましい。防火材料規格値によれば、装飾シートは、その総発熱量が、５分間の合計で８ＭＪ／ｍ２以下であれば難燃材料、１０分間の合計で８ＭＪ／ｍ２以下であれば準不燃材料、２０分間の合計で８ＭＪ／ｍ２以下であれば不燃材料にそれぞれ分類される。
【００４９】
一実施態様の装飾シートのおけるループタックは、後述する測定方法により５℃の試験環境で測定したときに、約１０Ｎ／２５ｍｍ以上、約１２Ｎ／２５ｍｍ以上、又は約１４Ｎ／ｍｍ以上である。
【００５０】
本開示の一実施態様によれば、アクリル系接着剤と、アクリル系接着剤１００質量部に対し、５質量部〜１０質量部のポリリン酸アンモニウムを含有する感圧接着剤組成物が提供される。ポリリン酸アンモニウム、粘着性アクリル系ポリマー、架橋剤、その他の添加剤などについては既に説明したとおりである。
【００５１】
本開示の装飾シートは屋内及び屋外で不燃性が求められる様々な用途、例えば自動車、航空、建築、電気及び電子製品に使用することができ、特に建築用途において、例えば内壁装飾フィルムとして好適に使用することができる。
【実施例】
【００５２】
以下の実施例において、本開示の具体的な実施態様を例示するが、本発明はこれに限定されるものではない。部及びパーセントは全て、特に明記しない限り質量による。
【００５３】
本実施例で使用した試薬、原料などを以下の表１に示す。
【００５４】
【表１】
2016160401.tif 000004
【００５５】
＜発熱性試験−総発熱量＞
装飾シートの総発熱量はＩＳＯ  ５６６０−１に準拠してコーンカロリメータ法により評価する。コーンカロリメータのサンプル設置部位に試験片（１０ｃｍ×１０ｃｍ）を水平に置き、その上方からコーン型の電気ヒーターにより５０ｋＷ／ｍ２の輻射加熱を与え、電気スパークの口火により着火させ、２０分間の試験を行う。発熱量は燃焼ガス分析により酸素消費量に基づいて決定される。
【００５６】
＜ループタック法−タック接着力＞
長さ１５０ｍｍ×幅２５．４ｍｍに装飾シートを切断し試験片とする。試験基材として７０ｍｍ×１５０ｍｍ×１ｍｍ厚のアルミ板に装飾シート（スリーエムジャパン株式会社製、ＤＩ−ＮＯＣ（登録商標）フィルムＰＳ−９５９）を貼り合せたものを用意する。試験片を試験基材と一緒に５℃の環境下で２４時間放置する。
【００５７】
５℃の環境中で、試験片の剥離紙を全て除去し、接着面を外側にして両端部から１５ｍｍの箇所でテープを用いて括り、試験片をループ状にする。試験片をテンシロン（登録商標）ＲＴＧシリーズ（株式会社エー・アンド・ディー）に試験基材表面とループ中央部とが水平になるように設置する。試験片又は試験基材をチャック下端と試験基材表面との距離が３０ｍｍとなる位置まで１０００ｍｍ／分で移動する。その後、ただちに１００ｍｍ／分の速度で剥離した際の接着力を測定する。試験基材表面は、試験前及び試験を１回行うごとにエタノールを用いて洗浄する。
【００５８】
＜例１〜４及び比較例１〜７＞
ＢＡ／ＡＡ＝９４／６（質量比）のモノマー混合物を酢酸エチル中で共重合してアクリル系コポリマーの３８質量％溶液をアクリル系接着剤として調製した。得られたアクリル系コポリマーの数平均分子量Ｍｎは９．７×１０４、重量平均分子量Ｍｗは６．５×１０５、多分散度Ｍｗ／Ｍｎは６．７、ガラス転移温度Ｔｇは−４８℃であった。
【００５９】
上記アクリル系接着剤１００質量部に対し、表２に示すポリリン酸アンモニウム（ＡＰＰ）又はその他の難燃剤が表２に示す配合量で含まれるように、難燃剤とアクリル系接着剤を混合して感圧接着剤組成物を調製した。なお、感圧接着剤組成物の固形物、すなわち、後述する乾燥後の感圧接着剤組成物を１００質量％とした場合の難燃剤の固形成分としての含有量（質量％）をあわせて表２に示した。
【００６０】
得られた感圧接着剤組成物を、エンボス加工されたＰＶＣフィルム（スリーエムジャパン株式会社製）に、乾燥後の厚さが４０μｍになるようにナイフコートにより塗工した。ＰＶＣフィルムの組成は、ポリ塩化ビニル／可塑剤（フタル酸ジイソノニル）／添加剤（アクリル樹脂、ステアリン酸亜鉛などを含む）＝６６．５／１９．５／１４．０（質量比）であった。その後、９０℃で２分間加熱乾燥して装飾シートを作製した。
【００６１】
得られた装飾シートを石膏ボード（吉野石膏株式会社製、厚さ１２．５ｍｍ）基材に、装飾シートと石膏ボード界面の密着性を向上させるためにプライマー（ＷＰ−２０００、スリーエムジャパン株式会社製）処理を行ってから貼り合せた。プライマー塗布量は固形分で１０ｇ／ｍ２であった。
【００６２】
得られた試験材料の総発熱量を、発熱性試験を用いて測定した。結果を表２に示す。図２にポリリン酸アンモニウムＡＰ４２３の添加量と総発熱量の関係を表すグラフを示す。
【００６３】
【表２】
2016160401.tif 000005
【００６４】
＜例５〜８及び比較例８〜１４＞
例１で使用したアクリル系接着剤１００質量部に対して２．１７質量部のコロネート（商標）Ｌ−５５Ｅを架橋剤としてアクリル系接着剤に添加した。アクリル系接着剤１００質量部に対し、表３に示すポリリン酸アンモニウム（ＡＰＰ）又はその他の難燃剤が表３に示す配合量で含まれるように、難燃剤とアクリル系接着剤を混合して感圧接着剤組成物を調製した。
【００６５】
得られた感圧接着剤組成物を、シリコーン処理面が凹凸処理された両面ポリエチレン処理剥離紙（ＳＣＷ１０３４、スリーエムジャパン株式会社製）に、乾燥後の厚さが４０μｍになるようにナイフコートにより塗布した。次に、６５℃で２分、９０℃で２分間加熱乾燥し、４０℃で４８時間架橋して、感圧接着剤組成物を含む感圧接着層を形成した。その後、装飾フィルム（ＦＷ−６０７Ｈ、スリーエムジャパン株式会社製）を感圧接着層の上にドライラミネートして装飾シートを作製した。なお、比較例１３は接着力が低すぎて装飾シートを作製することができなかった。
【００６６】
得られた装飾シートのタック接着力をループタック法により測定した。結果を表３に示す。図３にポリリン酸アンモニウムＡＰ４２３の添加量とタック接着力の関係を表すグラフを示す。例５及び例６の感圧接着剤組成物については、例１及び例２と同様の条件で発熱性試験を行った。結果を表３に示す。架橋剤の有無にかかわらず、発熱量は例１及び例２とほぼ同じであった。
【００６７】
【表３】
2016160401.tif 000006
【符号の説明】
【００６８】
１０    装飾シート
１２    フィルム層
１４    感圧接着層
【図１】
2016160401.tif 000007
【図２】
2016160401.tif 000008
【図３】
2016160401.tif 000009